(57)【特許請求の範囲】
【請求項１】
繊維状炭素と、リン酸源とキレート化剤ならびにリチウム源とマンガン源を構成元素源とするリン酸マンガンリチウムとを複合化した二次電池用電極材料の製造方法であって、
前記繊維状炭素と、前記リン酸マンガンリチウムの構成元素源のうち、リン酸源とキレート化剤が溶解した第１溶液を調製する第１の工程と、
前記第１の工程で得られた前記第１溶液を撹拌する第２の工程と、
前記リン酸マンガンリチウムの構成元素源のうち、リチウム源とマンガン源が溶解した第２溶液を調製する第３の工程と、
前記第１溶液に前記第２溶液を加えて、この混合液を撹拌する第４の工程と、
前記第４の工程後に、前記混合液をゾル・ゲル反応させる第５の工程と、
前記第５の工程により得られた反応物を焼成する第６の工程と、
を備えること、
を特徴とする二次電池用電極材料の製造方法。
【請求項２】
前記繊維状炭素は、カーボンナノチューブ及び／またはカーボンナノファイバであること、
を特徴とする請求項１記載の二次電池用電極材料の製造方法。
【請求項３】
前記繊維状炭素は、マルチウォールカーボンナノチューブであること、
を特徴とする請求項１記載の二次電池用電極材料の製造方法。
【請求項４】
前記撹拌する工程は、超音波分散を含むこと、
を特徴とする請求項１乃至３の何れかに記載の二次電池用電極材料の製造方法。
【発明の詳細な説明】
【技術分野】
【０００１】
本発明は、二次電池の電極材料として用いることができ、金属化合物に導電助剤として繊維状炭素を複合化した二次電極用電極材料と其の製造方法に関する。
【背景技術】
【０００２】
近年、デジタルカメラやスマートフォンや携帯型ＰＣの急速な普及により、更には燃料の高騰や環境負荷に対する意識の高まりを受けた自動車の動力用又はスマートグリッドの蓄電用への応用も期待により二次電池の開発が活発になっている。
【０００３】
二次電池の電極としては、リチウムイオンを含む正極材料と導電助剤とを金属箔の表面に固着させた正極、及びリチウムイオンの脱挿入可能な負極材料と導電助剤とを金属箔の表面に固着させた負極が使用されている。
【０００４】
このリチウム二次電池の電極の製造方法としては、錯形成反応、加水分解反応、酸化反応、重合反応、縮合反応等の液相反応において金属化合物前駆体を形成してから加熱、焼成することによって形成する方法がある。この液相反応としては、ゾル・ゲル法が代表的である。
【０００５】
ここで、現在、正極材料としては、遷移金属複合酸化物であるコバルト酸リチウム（ＬｉＣｏＯ２）やリン酸鉄リチウム（ＬｉＦｅＰＯ４）が主に用いられている。しかしながら、コバルトは資源確保や安全性確保が難しいという欠点がある。リン酸鉄リチウムは、オリビン構造を有しているために非常に安定的であるが、コバルト酸リチウムの作動電圧が３．７〜４．１Ｖに対して、リン酸鉄リチウムの作動電圧が３．４Ｖと低いため、電気自動車やハイブリッドカーの動力に向かないといった問題を抱えている。
【０００６】
そこで、これらの代替物質として、リン酸鉄リチウムと同じオリビン構造を有するリン酸マンガンリチウムが注目を集めている。１７１ｍＡｈ／ｇという高い理論容量を有する上に、作動電圧も４．１Ｖと高いためである。但し、リン酸マンガンリチウムは、リン酸鉄リチウムよりも更に電子導電性及びイオン導電性が低い。そのため、如何にして導電性を補償するかが開発の焦点となっている。
【０００７】
リン酸マンガンリチウムに導電性を付与する手法としては、リン酸マンガンリチウムをナノ粒子化し、更にカーボンと複合化することが提案されている。この複合材料は、ゾル・ゲル法、ポリオールプロセス、水熱合成、固相反応法等の様々なプロセスによる合成が試みられている。
【０００８】
例えば、リン酸源、マンガン源、及びリチウム源を一度に全て混合してゾル・ゲル反応を一定程度進行させることでリン酸マンガンリチウム前駆体（ＬＭＰ前駆体）を得た後、その混合物にシングルウォールカーボンナノチューブ（ＳＷＣＮＴ）を混合し、更にゾル・ゲル反応を進行させることでＬＭＰ／ＣＮＴ複合体（リン酸マンガンリチウムとカーボンナノチューブとの複合体）を得て、その後の焼成によって結晶性を向上させている（例えば、非特許文献１参照。）。
【先行技術文献】
【非特許文献】
【０００９】
【非特許文献１】Ｓ．カイマクシズ（Ｓ．Ｋａｙｍａｋｓｉｚ）ら、他４名、「リチウムイオンバッテリーに用いられる炭素質添加剤を有する高純度ＬｉＭｎＰＯ４複合体の合成経路に関する評価（Ｅｖａｌｕａｔｉｏｎ  ｏｆ  ｓｙｎｔｈｅｓｉｓ  ｒｏｕｔｅｓ  ｆｏｒ  ｐｕｒｅ  ａｎｄ  ｃｏｍｐｏｓｉｔｅ  ＬｉＭｎＰＯ４  ｗｉｔｈ  ｃａｒｂｏｎａｃｅｏｕｓ  ａｄｄｉｔｉｖｅｓ  ｆｏｒ  Ｌｉ−ｉｏｎ  ｂａｔｔｅｒｙ）」、ＥＣＳ（Ｔｈｅ  Ｅｌｅｃｔｒｏｃｈｅｍｉｃａｌ  Ｓｏｃｉｅｔｙ、電気化学学会）Ｔｒａｎｓａｃｔｉｏｎｓ、２５巻、３６号、１８０〜１９７頁、２０１０年
【発明の概要】
【発明が解決しようとする課題】
【００１０】
しかしながら、非特許文献１の手法においては、ゾル・ゲル反応を用いた場合、マルチウォールカーボンナノチューブと比べてリン酸マンガンリチウム結晶粒子を高分散担持し易いといわれているシングルウォールカーボンナノチューブを導電助剤として複合化しているにも関わらず、Ｃレートが０．１Ｃで電気容量が３５ｍＡｈ／ｇ程度しか得られていない。
【００１１】
これは、一部のカーボンナノチューブがネットワークを構築できていないこと、１００ｎｍ以下の粒径を有するリン酸マンガンリチウム粒子も存在するが、同時に数百ｎｍのものも存在すること、リン酸マンガンリチウム粒子の結晶性が低いこと等の単一又は複合的な要因が推測される。
【００１２】
また、二次電池用電極材料として実効性に富むＬＭＰ／ＣＮＴ複合体を実現するには、リン酸マンガンリチウム結晶粒子を高分散担持し難いが比較的安価で導電性能の高いマルチウォールカーボンナノチューブを導電助剤として実現することも望まれている。
【００１３】
以上の要求は、二次電池用電極に対する全般的な要求であり、繊維状炭素に金属化合物活物質のナノ結晶粒子を高分散担持した、容量、出力特性の良好な複合体電極が望まれている。
【００１４】
そして、前述したように、特に二次電池用電極材料としての、リン酸マンガンリチウムと繊維状炭素の複合体は、電気容量や導電性の面で未だ実用に耐えうる状況にない。そこで、本発明は、電気容量又はこれに加えて導電性を高めた金属化合物活物質のナノ結晶粒子と繊維状炭素の複合体、さらには、リン酸マンガンリチウムと繊維状炭素の複合体の製造方法を実現し、優れた二次電極用電極材料を提供することを目的とする。
【課題を解決するための手段】
【００１５】
上記目的を達成する二次電池用電極材料は、繊維状炭素と金属化合物の各構成元素源の混合溶液を撹拌し、ゾル・ゲル反応させた後に焼成することで得られる。すなわち、ゾル・ゲル反応を促進させ、その後の焼成によって構成元素同士を結合させることで金属化合物の粒子を形成する。そして、この金属化合物の粒子を繊維状炭素によって担持させる。
【００１６】
リン酸マンガンリチウム（ＬｉＭｎＰＯ４）と繊維状炭素の複合体を製造する場合には、構成元素源であるリン酸源、リチウム源、反応開始剤であるマンガン源、及びキレート化剤を撹拌し、ゾル・ゲル反応を進行させた後に焼成する。反応開始剤とは、キレート化剤との錯形成反応を開始する構成元素源である。
【００１７】
この混合工程においては、まず、繊維状炭素と、及び焼成工程で反応開始剤と反応して金属化合物を形成する構成元素源を溶解した第１溶液を調製して撹拌しておき、次に、反応開始剤を含む構成元素源を溶解した第２溶液を調製し、第１溶液と第２溶液とを混合してから更に撹拌することが望ましい。そして、その後にゾル・ゲル反応工程及び焼成工程を行う。
【００１８】
繊維状炭素とリン酸マンガンリチウムの複合体を得る場合には、繊維状炭素、リン酸源、及びキレート化剤を溶解して第１溶液を調製し、撹拌する。次に、リチウム源及びマンガン源を溶解して第２溶液を調製する。そして、第１溶液と第２溶液とを混合してから更に撹拌する。そして、その後にゾル・ゲル反応工程及び焼成工程を行う。
【００１９】
これにより、リン酸マンガンリチウム粒子の粒径が小さくなり、またリン酸マンガンリチウム粒子が繊維状炭素のネットワークに広く分散し、それによりリン酸マンガンリチウム粒子の結晶性が向上する。そのため、電気容量が向上したＬＭＰ／ＣＮＴ複合体を得ることができる。
【００２０】
また、繊維状炭素のネットワークを予め形成させておく当該製法により、マルチウォールカーボンナノチューブにもリン酸マンガンリチウム粒子が精度よく担持される。そのため、導電性及び電気容量が高いＬＭＰ／ＣＮＴ複合体を得られる。
【００２１】
尚、第１溶液及び第２溶液の調製において、溶媒はアルコール類、水、これらの混合溶媒を用いることができる。例えば、蒸留水を溶媒としたり、イソプロパノールと水の混合液を溶媒としたりしてもよい。
【００２２】
また、各撹拌過程においては、一番目に混合を目的とした撹拌を行い、次に均一な微細分散化を目的とした撹拌を行うのがよい。混合を目的とした撹拌は溶液を大きくかき混ぜるホモジナイザーを用い、また微細分散化を目的とした撹拌は超音波ホモジナイザーを用いた超音波分散処理を用いることができる。
【００２３】
ここで、繊維状炭素としては、カーボンナノファイバーやシングルウォールカーボンナノチューブ（ＳＷＣＮＴ）の他、マルチウォールカーボンナノチューブ（ＭＷＣＮＴ）も実効的である。リン酸源はリン酸二水素アンモニウム、リチウム源は酢酸リチウム、マンガン源は酢酸マンガンがそれぞれ挙げられる。キレート化剤はグリコール酸を用いることができる。
【００２４】
その他、リン酸源としてはリン酸やリン酸二水素リチウムを用いることもでき、リチウム源としては硝酸リチウム、水酸化リチウム、炭酸リチウム、又はリン酸二水素リチウムを用いることもでき、マンガン源としては硝酸マンガンや硫酸マンガンを用いることもできる。また、キレート化剤はクエン酸やアスコルビン酸を用いることもできる。
【００２５】
また、キレート化剤は、キレート化剤と錯形成するマンガンイオン対して合計配座数比で１倍を越え、４倍以下となるように混合することが望ましい。より望ましくは、２〜３倍である。合計配座数比とは、マンガンイオンの総配位数に対するキレート化剤の総配座数の比であり、（キレート化剤の総配座数）／（マンガンイオンの総配位数）である。この比率で混合することにより、リン酸マンガンリチウムの結晶性が向上して、二次電池の容量が増大する。
【００２６】
この理由は以下のようであると考えられる。マンガンイオンとキレート化剤が錯形成するためには、マンガンイオンの配座数の合計と、キレート化剤の配座数の合計が同じとなるように配合する。ところが、マンガンイオンをキレート化剤と錯形成させるために、マンガンイオンがリン酸と錯形成しないように酸性状態にすると、この酸性状態によって、キレート化剤が損傷し、マンガンイオンとキレート化剤の合計配座数が同じではキレート化剤が不足して、不完全な錯体となって、その後の焼成で生成するリン酸マンガンリチウムの結晶の結晶性が低下することによるものと推察される。
【００２７】
そこで、リン酸マンガンリチウムと繊維状炭素の複合体を得る場合、マンガンイオンの配座数は６、キレート化剤であるグリコール酸の配座数は１であるので、マンガンイオンとキレート化剤の導入比率は、モル比で１：６を超え、１：２４以下とすると好適である。より望ましくは、モル比で１：１２〜１８である。モル比で１：６の場合、マンガンイオンの合計配座数は６×１＝６、キレート化剤の配座数は１×６＝６であり、合計配座数は同じである。また、１：２４の場合、マンガンイオンの合計配座数は６×１＝６、キレート化剤の配座数は１×２４＝２４で、合計配座数は４倍である。この範囲においてリン酸マンガンリチウム粒子の結晶性は向上する。そのため、電気容量が向上したＬＭＰ／ＣＮＴ複合体を得ることができる。
【００２８】
更に、金属化合物中の金属とキレート化剤と錯形成しない金属のモル比に一致する重量よりも１０〜２０ｗｔ％過剰になるように混合液に混合されるのが望ましい。
【００２９】
例えば、リン酸マンガンリチウムと繊維状炭素の複合体の製造方法において、リン酸源とリチウム源は、理論的な必要量よりも１０〜２０ｗｔ％だけ過剰に導入することが好適である。理論的な必要量は、リン酸とマンガンとリチウムとがモル比で１：１：１となる個々の重量であり、化学量論比に一致するモル比に対する重量である。マンガンに対するリン酸源とリチウム源の不足を補うためである。
【００３０】
焼成過程、換言するとゾル・ゲル反応後の加熱過程では、キレート化剤が炭化し、その炭化物にリン酸とリチウムが取り込まれる現象が発生する。そのため、リン酸及びリチウムの材料源の過剰量が１０ｗｔ％未満であると、マンガンと反応するべきリン酸及びリチウムが不足してしまい、反応余剰の遊離マンガンイオンが発生してしまう。
【００３１】
一方、リン酸とリチウムの材料源を理論的な必要量よりも３０ｗｔ％過剰に投入してしまうと、遊離マンガンイオンは減少していると思われるが、リン酸とリチウムの材料源が不純物質となる。リン酸マンガンリチウムと繊維状炭素の複合体の場合、リン酸二水素アンモニウムと酢酸リチウムとが不純物質として作用し、この複合体を２次電池用電極材料として用いた場合、充放電特性を悪化させてしまう。
【００３２】
また、投入したマンガンが過不足なくリン酸マンガンリチウムを構成すれば、リン酸マンガンリチウムの粒子はより広範に均一に分散することとなり、また、個々の結晶性も向上するため、電気容量が向上したリン酸マンガンリチウムと繊維状炭素の複合体を得ることができる。
【００３３】
この製造方法により作成された二次電池用電極材料は以下の特徴を有する。
【００３４】
（１）繊維状炭素とリン酸源とキレート化剤が溶解した第１溶液を調製して撹拌し、リチウム源とマンガン源が溶解した第２溶液を調製し、第１溶液に第２溶液を加えて、この混合液を撹拌し、ゾル・ゲル反応させ、反応物を焼成した場合、粒径が３０〜７０ｎｍの範囲に分布するリン酸マンガンリチウム粒子が繊維状炭素のネットワークに担持されている二次電池用電極材料が得られる。
【００３５】
（２）モル比でリン酸対マンガン対リチウムが１対１対１となる重量よりも１０〜２０ｗｔ％過剰になるように、リン酸源とリチウム源を混合液に混合した場合、熱重量分析において観察される繊維状炭素の熱分解温度が６００〜７００℃となる二次電池用電極材料が得られる。
【００３６】
（３）更に、この繊維状炭素はマルチウォールカーボンナノチューブを適用可能である。
【発明の効果】
【００３７】
本発明によれば、電気容量を高めた金属化合物と繊維状炭素の複合体を組成でき、優れた二次電極用電極材料を実用化できる。また、マルチウォールカーボンナノチューブも実効的であるので、導電性を高めることもできる。
【図面の簡単な説明】
【００３８】
【図１】各実施例におけるリン酸マンガンリチウムの各材料源の投入方法、グリコール酸の導入量、及びリン酸二水素アンモニウムと酢酸リチウムの導入量を示す表である。
【図２】各実施例に共通する製造方法を示すフローチャートである。
【図３】実施例１と実施例２のＬＭＰ／ＣＮＴ複合体を走査型電子顕微鏡を用いて撮影した写真である。
【図４】実施例１と実施例２のＬＭＰ／ＣＮＴ複合体を二次電池用電極材料として用いた電池の充放電特性を示すグラフである。
【図５】実施例１と３乃至６のＬＭＰ／ＣＮＴ複合体をＸ線回折分析して得られた結果を示すグラフである。
【図６】実施例１と３乃至６のＬＭＰ／ＣＮＴ複合体を二次電池用電極材料として用いた電池の充放電特性を示すグラフである。
【図７】実施例１と７乃至９のＬＭＰ／ＣＮＴ複合体を熱重量分析して得られた結果を示すグラフである。
【図８】実施例１と７乃至９のＬＭＰ／ＣＮＴ複合体を二次電池用電極材料として用いた電池の充放電特性を示すグラフである。
【発明を実施するための形態】
【００３９】
各種の二次電池用電極材料の製造方法を示し、更にその結果得られた二次電池用電極材料の作用効果を示す。各種の二次電池用電極材料は、第一に、材料源の２段階導入法による影響、第二に、キレート化剤と当該キレート化剤と錯形成する金属イオンとの導入比率による影響、第三に、リン酸とリチウムの導入量による影響を、個々に確認するために作成された。
【００４０】
すなわち、各実施例は、図１に示す製法、キレート化剤と当該キレート化剤と錯形成する金属イオンとの導入比率、及びリン酸とリチウムの導入量で生成された。
【００４１】
まず、実施例２を除く各実施例に共通する製造方法について説明する。図２は、実施例２を除く各実施例に係る製造方法を示すフローチャートである。
【００４２】
最初にリン酸二水素アンモニウム（ＮＨ４Ｈ２ＰＯ４）とグリコール酸（ＧＡ）を蒸留水に溶解させ、この水溶液に繊維状炭素としてマルチウォールカーボンナノチューブ（ＭＷＣＮＴ）を加えた（ステップＳ０１）。この結果得られる溶液を第１溶液と呼ぶ。
【００４３】
リン酸二水素アンモニウムとグリコール酸の導入量は各実施例で変えている。蒸留水は約２０〜３０ｍｌである。マルチウォールカーボンナノチューブは、０．２８ｇを導入した。このマルチウォールカーボンナノチューブ（ＭＷＣＮＴ）の量によって、重量比率でＬＭＰ：ＭＷＣＮＴ＝８１．１：１８．９となる。
【００４４】
次に、第１溶液のｐＨを濃硝酸を用いて１未満に調製した（ステップＳ０２）。そして、ホモジナイザーによって撹拌し（ステップＳ０３）、更に超音波処理装置によって撹拌した（ステップＳ０４）。
【００４５】
ホモジナイザーによる第１回目の撹拌では、第１溶液中のマルチウォールカーボンナノチューブをある程度分散させることに主眼を置き、２４ｍ／ｓの速度で１０分間の撹拌を行った。次に超音波処理装置による第２回目の撹拌では、導入された各材料を更に均一に細かく分散することを主眼に置き、４５〜４９ｋＨｚの周波数で１０分間の撹拌を実施した。
【００４６】
次に、第１溶液とは別に、酢酸リチウム（Ｌｉ（ＣＨ３ＣＯＯ）２Ｈ２Ｏ）と酢酸マンガン（Ｍｎ（（ＣＨ３ＣＯＯ）２・４Ｈ２Ｏ）を約２０〜３０ｍｌの蒸留水に溶解させ（ステップＳ０５）、この第２溶液も濃硝酸を用いてｐＨを１未満に調製した（ステップＳ０６）。
【００４７】
第２溶液を第１溶液に加え（ステップＳ０７）、ホモジナイザーによって撹拌し（ステップＳ０８）、更に超音波処理装置によって撹拌した（ステップＳ０９）。マルチウォールカーボンナノチューブを更に再度均一に分散させるためである。ホモジナイザーと超音波処理装置による撹拌条件はステップＳ０３及びＳ０４と同じである。
【００４８】
そして、撹拌後の溶液を加熱してゾル・ゲル反応を促進した（ステップＳ１０）。加熱過程では、最初に７０℃の雰囲気中に１２時間静置し、次に１００℃の雰囲気中に５時間静置し、最後に１５０℃の雰囲気中に１２時間静置した。
【００４９】
ゾル・ゲル反応させた後、得られた固体を乳棒と乳鉢とを用いて粉砕した後（ステップＳ１１）、ＬＭＰ／ＣＮＴ複合体の粉末を焼成した（ステップＳ１２）。焼成条件は、５％Ｈ２／９５％Ａｒの還元雰囲気下であり、最初に昇温速度４℃／ｍｉｎで室温から１５０℃まで上げ、次に昇温速度１℃／ｍｉｎで４３０℃まで上げてから１時間放置し、更に昇温速度１℃／ｍｉｎで５５０℃まで上げて６時間放置した。
【００５０】
（各実施例）
（実施例１）
金属イオンであるマンガンイオンとキレート化剤であるグリコール酸の導入比率がモル比で１：１２となり、且つ、リン酸二水素アンモニウムと酢酸リチウムが理論的な必要量に過不足ないように導入した。モル比が１：１２とは、リン酸マンガンリチウムにおいて、マンガンイオンの合計配座数が６×１＝６、キレート化剤の配座数は１×１２＝１２であり、合計配座数は２倍である。
【００５１】
すなわち、リン酸二水素アンモニウム（ＮＨ４Ｈ２ＰＯ４）は、７．６３ミリｍｏｌ導入されるように第１溶液に０．８７８ｇ投入された。酢酸リチウム（Ｌｉ（ＣＨ３ＣＯＯ）２Ｈ２Ｏ）も７．６３ミリｍｏｌ導入されるように第２溶液に０．７７８ｇ投入された。酢酸マンガン（Ｍｎ（（ＣＨ３ＣＯＯ）２・４Ｈ２Ｏ）も７．６３ミリｍｏｌ導入されるように第２溶液に１．８７ｇ投入された。グリコール酸（ＧＡ）は、９１．６ミリｍｏｌ（≒７．６３×１２）導入されるように第１溶液に６．９６ｇ投入された。
【００５２】
（実施例２）
実施例１のように２段階でマルチウォールカーボンナノチューブとリン酸マンガンリチウムの材料源を投入することによる影響を確認すべく、実施例２では、マルチウォールカーボンナノチューブとリン酸マンガンリチウムの全ての材料源とキレート化剤を一度に投入した。投入量は実施例１と同じである。
【００５３】
すなわち、ステップＳ０１において、リン酸二水素アンモニウム（ＮＨ４Ｈ２ＰＯ４）と酢酸リチウム（Ｌｉ（ＣＨ３ＣＯＯ）２Ｈ２Ｏ）と酢酸マンガン（Ｍｎ（（ＣＨ３ＣＯＯ）２・４Ｈ２Ｏ）とグリコール酸（ＧＡ）を蒸留水に溶解させ、この水溶液にマルチウォールカーボンナノチューブ（ＭＷＣＮＴ）を加える。そして、ステップＳ０７以降の撹拌、ゾル・ゲル反応、及び焼成を実施した。
【００５４】
（実施例３乃至６）
次に、実施例１と比較してキレート化剤と当該キレート化剤と錯形成する金属イオンとの導入比率による影響を観察すべく、実施例３乃至６では、グリコール酸とマンガンイオンと導入比率を変化させた。その他は実施例１と同様である。
【００５５】
実施例３では、マンガンイオンとグリコール酸の導入比率がモル比で１：２となるように、グリコール酸を第１溶液に１．１６ｇ投入した。モル比が１：１２とは、リン酸マンガンリチウムにおいて、合計配座数は６：２＝３：１である。
【００５６】
実施例４では、マンガンイオンとグリコール酸の導入比率がモル比で１：６となるように、グリコール酸を第１溶液に３．４８ｇ投入した。モル比が１：１２とは、リン酸マンガンリチウムにおいて、合計配座数は６：６＝１：１である。
【００５７】
実施例５では、マンガンイオンとグリコール酸の導入比率がモル比で１：１８となるように、グリコール酸を第１溶液に１０．４４ｇ投入した。モル比が１：１２とは、リン酸マンガンリチウムにおいて、合計配座数は６：１８＝１：３である。
【００５８】
実施例６では、マンガンイオンとグリコール酸の導入比率がモル比で１：２４となるように、グリコール酸を第１溶液に１３．９２ｇ投入した。モル比が１：１２とは、リン酸マンガンリチウムにおいて、合計配座数は６：２４＝１：４である。
【００５９】
（実施例７乃至９）
実施例１と比較してリン酸とリチウムの導入量による影響を観察すべく、実施例７乃至９では、リン酸二水素アンモニウムと酢酸リチウムを過剰に投入した。その他は実施例１と同様である。
【００６０】
実施例７では、理論的な必要量よりも１０ｗｔ％だけ過剰に導入すべく、リン酸二水素アンモニウムを０．９６６ｇ（＝０．８７８×１．１）、酢酸リチウムを０．８５６ｇ（＝０．７７８×１．１）加えた。
【００６１】
実施例８では、理論的な必要量よりも２０ｗｔ％だけ過剰に導入すべく、リン酸二水素アンモニウムを１．０５３ｇ（＝０．８７８×１．２）、酢酸リチウムを０．９３４ｇ（＝０．７７８×１．２）加えた。
【００６２】
実施例９では、理論的な必要量よりも３０ｗｔ％だけ過剰に導入すべく、リン酸二水素アンモニウムを１．１４１ｇ（＝０．８７８×１．３）、酢酸リチウムを１．０１１ｇ（＝０．７７８×１．３）加えた。
【００６３】
（結果：２段階投入による影響）
図３は、実施例１と実施例２のＬＭＰ／ＣＮＴ複合体を走査型電子顕微鏡を用いて撮影した写真である。リン酸マンガンリチウムの全ての材料源とキレート化剤とを一度に投入した実施例２と比べて、リン酸源とキレート化剤とを先に投入して撹拌し、その後にマンガン源とリチウム源とを投入した実施例１のリン酸マンガンリチウム粒子は、小粒子となってマルチウォールカーボンナノチューブのネットワークに広く分散していることがわかる。
【００６４】
すなわち、実施例１のリン酸マンガンリチウム粒子は、粒径の範囲が３０〜７０ｎｍで最多粒子の粒径が５０ｎｍの正規分布で存在していた。一方、実施例２のリン酸マンガンリチウム粒子は、粒径の範囲が３０〜３００ｎｍで最多粒子の粒径が１００ｎｍの正規分布で存在していた。
【００６５】
図４は、この実施例１と実施例２のＬＭＰ／ＣＮＴ複合体を二次電池用電極材料として用いた電池の充放電特性を示すグラフであり、横軸は電気容量、縦軸は電位である。この充放電特性の評価において、電極は、ＬＭＰ／ＣＮＴ複合体とポリフッ化ビニリデン（ＰＶｄＦ）とピロリドン（ＮＭＰ）を用いて作成した。正極はＬＭＰ／ＣＮＴ複合体とＰＶｄＦとの重量比が９５：５となるように作成した。電解液は、１モルＬｉＢＦ４／（ＥＣ＋ＤＭＣ）を用い、体積比を１：１とした。参照極及び対極としてＬｉ箔を用いた。そして、この電池を用いてＣレートが０．１Ｃにおける充放電特性をＣ．Ｃモード（定電流モード）で評価した。尚、Ｃレートは理論容量１７１ｍＡｈ／ｇを用いて計算した。
【００６６】
図４に示すように、実施例１のＬＭＰ／ＣＮＴ複合体を二次電池用電極材料として用いた電池は、電気容量が９２ｍＡｈ／ｇとなった。一方、実施例２のＬＭＰ／ＣＮＴ複合体を二次電池用電極材料として用いた電池は、電気容量が８０ｍＡｈ／ｇであった。
【００６７】
このように、カーボンナノチューブとリン酸源とキレート化剤が溶解した第１溶液を調製して撹拌し、リチウム源とマンガン源が溶解した第２溶液を調製し、第１溶液に第２溶液を加えて撹拌し、混合液をゾル・ゲル反応させ、得られた固体を焼成することで、二次電池用電極材料となるＬＭＰ／ＣＮＴ複合体を生成することで、粒径が３０〜７０ｎｍの範囲に分布するリン酸マンガンリチウム粒子がカーボンナノチューブのネットワークに担持され、マルチウォールカーボンナノチューブを用いても９２ｍＡｈ／ｇのＬＭＰ／ＣＮＴ複合体を得ることができた。
【００６８】
（結果：金属イオンとキレート化剤との導入比率による影響）
実施例１と３乃至６の結果を比較することにより、キレート化剤の導入量によるＬＭＰ／ＣＮＴ複合体に対する影響が図５及び６に示すように確認できる。図５は、実施例１と３乃至６のＬＭＰ／ＣＮＴ複合体をＸ線回折分析（Ｘ−ｒａｙ  Ｄｉｆｆｒａｃｔｉｏｎ）して得られた結果を示すグラフであり、横軸は２θ（θは入射角）、縦軸は回折強度である。また、図６は、実施例１と３乃至６のＬＭＰ／ＣＮＴ複合体を二次電池用電極材料として用いた電池の充放電特性を示すグラフであり、横軸は電気容量、縦軸は電位である。
【００６９】
Ｘ線回折はＢｒｕｋｅｒ社製のＨＩ−ＳＴＡＲ（商標）検知器を装備したＡＸＳ  Ｄ８  Ｄｉｓｃｏｖｅｒ回折装置とＣｕ  Ｋα放射線を用いて測定した。４つの２θ領域（０−４０°、２０−６０°、４０−８０°、６０−１００°）で１２００秒間、回折Ｘ線を測定（検出）した。
【００７０】
充放電特性の評価において、電極は、ＬＭＰ／ＣＮＴ複合体とアクリル系バインダーとＣＭＣ（カルボキシメチルセルロース）を用いて作成した。正極はＬＭＰ／ＣＮＴ複合体とＣＭＣとアクリル系バインダーとの重量比が９４．５：２．５：３．０となるように作成した。電解液は、１モルＬｉＢＦ４／（ＥＣ＋ＤＭＣ）を用い、体積比を１：１とした。参照極及び対極としてＬｉ箔を用いた。そして、この電池を用いてＣレートが０．１Ｃにおける充放電特性をＣ．Ｃモード（定電流モード）で評価した。尚、Ｃレートは理論容量１７１ｍＡｈ／ｇを用いて計算した。
【００７１】
図５に示すように、リン酸マンガンリチウム粒子の結晶性を示している２θ＝３５°においては、モル比が１：１２の実施例１及び１：１８の実施例５の場合は、回折強度を示すカウントが飛び抜けて高くなっている。また、１：２４の実施例６の場合においても、モル比を１：２とした実施例３やモル比が１：６の実施例４と比べてカウントの向上が見られた。一方、モル比が１：２の実施例３の場合、カウントが飛び抜けて低くなり、かつ不純物も散見される。
【００７２】
このように、キレート化剤と金属イオンと導入比率に応じて、金属化合物粒子の結晶性が向上していることがわかる。図６は、この結晶性の向上を顕著に現している。
【００７３】
図６に示すように、モル比が１：６超〜２４とした実施例１、４乃至６の場合、モル比が１：２や１：６の場合と比べて優れた充放電特性を示すことが確認された。モル比が１：６超〜２４の場合には充電容量が８１超〜１６１ｍＡｈ／ｇであり、放電容量は６３超〜８５ｍＡｈ／ｇであり、理論値の３７〜５０％を達成している。
【００７４】
特に、モル比が１：１２とした実施例１及びモル比が１：１８とした実施例５の場合、充電容量がそれぞれ１５７、１６１ｍＡｈ／ｇであり、放電容量がそれぞれ８４、８５ｍＡｈ／ｇであり、理論値の４９〜５０％を達成している。
【００７５】
このように、金属イオンに対してキレート化剤がモル比で６超〜２４倍となるように、望ましくは１２〜１８倍となるように、混合液にキレート化剤とマンガン源とリチウム源を混合させるようにすることで、Ｘ線回折によるリン酸マンガンリチウム粒子に対応する回折強度も高くなり、マルチウォールカーボンナノチューブを用いても８５ｍＡｈ／ｇのＬＭＰ／ＣＮＴ複合体を得ることができる。
【００７６】
（結果：リン酸とリチウムの導入量による影響）
実施例１と７乃至９の結果を比較することにより、リン酸二水素アンモニウムと酢酸リチウムの導入量によるＬＭＰ／ＣＮＴ複合体に対する影響が図７及び８に示すように確認できる。図７の（ａ）は、実施例１と７乃至９のＬＭＰ／ＣＮＴ複合体を熱重量分析（ＴＧ）して得られた結果を示すグラフであり、横軸は温度、縦軸は質量である。図７の（ｂ）は、示差熱分析（ＤＴＡ）して得られた結果を示すグラフであり、横軸が温度、縦軸が基準物質との起電力差である。また、図８は、実施例１と７乃至９のＬＭＰ／ＣＮＴ複合体を二次電池用電極材料として用いた電池の充放電特性を示すグラフである。
【００７７】
熱重量分析及び示差熱分析は、ＬＭＰ／ＣＮＴ複合体を１０℃／分の昇温速度で２５−１０００℃の温度で空気（Ａｉｒ）中で行った。
【００７８】
充放電特性の評価において、電極は、ＬＭＰ／ＣＮＴ複合体とポリフッ化ビニリデン（ＰＶｄＦ）とピロリドン（ＮＭＰ）を用いて作成した。正極はＬＭＰ／ＣＮＴ複合体とＰＶｄＦとの重量比が９５：５となるように作成した。電解液は、１モルＬｉＢＦ４／（ＥＣ＋ＤＭＣ）を用い、体積比を１：１とした。参照極及び対極としてＬｉ箔を用いた。そして、この電池を用いてＣレートが０．１Ｃにおける充放電特性をＣ．Ｃモード（定電流モード）で評価した。尚、Ｃレートは理論容量１７１ｍＡｈ／ｇを用いて計算した。
【００７９】
図７に示すように、リン酸二水素アンモニウムと酢酸リチウムを理論的な必要量だけ投入した実施例１の場合、ＬＭＰ／ＣＮＴ複合体の熱分解温度が、カーボンナノチューブの熱分解温度よりも低くなってしまった。一方、リン酸二水素アンモニウムと酢酸リチウムを理論的な必要量よりも１０〜２０ｗｔ％過剰に投入した実施例７及び８の場合、ＬＭＰ／ＣＮＴ複合体の熱分解温度が、カーボンナノチューブの熱分解温度に近づいた。
【００８０】
実施例１のように、ＬＭＰ／ＣＮＴ複合体の熱分解温度が、マルチウォールカーボンナノチューブ単体の熱分解温度よりも低いのは、遊離Ｍｎ２＋の存在に起因すると考えられる。遊離Ｍｎ２＋の酸化により生じる酸化マンガン（ＭｎＯ２）がマルチウォールカーボンナノチューブを分解する触媒作用を有するためである。従って、リン酸二水素アンモニウムと酢酸リチウムを理論的な必要量よりも１０〜２０ｗｔ％過剰に投入すると、金属錯体の構成に関与しないＭｎ２＋が減少していることがわかる。
【００８１】
図８に示すように、リン酸二水素アンモニウムと酢酸リチウムを理論的な必要量よりも１０〜２０ｗｔ％過剰に投入した実施例７及び８は、より多くのマンガンが金属錯体の構成に関与し、優れた充放電特性を示していることがわかる。すなわち、充電容量が実施例１の１２２ｍＡｈ／ｇと比べて、充電容量が１２４〜１３２ｍＡｈ／ｇとなり、放電容量が実施例１の９２ｍＡｈ／ｇと比べて、放電容量は１００〜１０２ｍＡｈ／ｇとなり、理論値の５８〜６０％を達成している。
【００８２】
尚、リン酸二水素アンモニウムと酢酸リチウムを理論的な必要量よりも３０ｗｔ％過剰に投入した実施例９は、図７に示すように遊離Ｍｎ２＋が減少していると思われるが、図８に示すように、充放電特性において実施例１と顕著な差異は見られなかった。これは、３０ｗｔ％過剰の条件は遊離Ｍｎ２＋減少させるには十分な量であるが、遊離Ｍｎ２＋と反応しないものが現れてしまい、それが不純物となりＬｉＭｎＰＯ４の結晶性を下げているものと思われる。
【００８３】
このように、モル比でリン酸対マンガン対リチウムが１対１対１となる重量よりも１０〜２０ｗｔ％過剰になるように、リン酸源とリチウム源を混合液に混合することで、熱重量分析によるＬＭＰ／ＣＮＴ複合体中のカーボンナノチューブの熱分解温度ピークが６００〜７００℃となり、マルチウォールカーボンナノチューブを用いても１０２ｍＡｈ／ｇのＬＭＰ／ＣＮＴ複合体を得ることができる。
【００８４】
以上のように、本明細書においては、本発明に係る実施形態を例として提示したが、発明の範囲を限定することを意図したものではなく、発明の範囲を逸脱しない範囲で、種々の省略や置き換え、変更を行うことができる。そして、本実施形態やその変形は、発明の範囲や要旨に含まれると同様に、特許請求の範囲に記載された発明とその均等の範囲に含まれるものである。
【００８５】
すなわち、実施例１乃至９に示すように、リン酸マンガンリチウムの各材料源を２段階に分けて投入にした場合、キレート化剤の導入量を変化させた場合、及びリン酸二水素アンモニウムと酢酸リチウムの導入量を変化させた場合のそれぞれにおいて、個別的に電気容量の向上が示されている。従って、これらの一つを適用してＬＭＰ／ＣＮＴ複合体を製造しても、これらの複数又は全てを適用してＬＭＰ／ＣＮＴ複合体を製造しても、電気容量の向上を図ることができる。
【図１】
0005921929.tif 000002
【図２】
0005921929.tif 000003
【図３】
0005921929.tif 000004
【図４】
0005921929.tif 000005
【図５】
0005921929.tif 000006
【図６】
0005921929.tif 000007
【図７】
0005921929.tif 000008
【図８】
0005921929.tif 000009